(57)【要約】      （修正有）【課題】幅方向に均一な厚みの薄膜を形成することができる薄膜形成装置及び薄膜形成方法を提供する。【解決手段】ベースフィルム１上に形成された薄膜の幅方向の光学特性を測定する光学モニター３１、３２と、ベースフィルムの幅方向に複数のガスノズルが設けられ、ターゲット近傍に反応性ガスを供給する供給部と、ターゲットに電圧を印加するスパッタ電極とを有し、ベースフィルムの長手方向に複数配置されたスパッタ室ＳＰ１〜ＳＰ１０とを備え、光学モニター３１、３２における幅方向の光学特性に基づいて、各ガスノズルから噴出する反応性ガスの流量を制御する。【選択図】図１
2014034701.tif 000002
【特許請求の範囲】
【請求項１】
基材フィルムが長手方向に連続的に供給され、該基材フィルム上に形成された薄膜の幅方向の光学特性を測定する測定部と、
基材フィルムの幅方向に複数のガスノズルが設けられ、ターゲット近傍に反応性ガスを供給する供給部と、
前記測定部における幅方向の光学特性に基づいて、各ガスノズルから噴出する反応性ガスの流量を制御する制御部と
を備える薄膜形成装置。
【請求項２】
前記供給部と、ターゲットに電圧を印加するスパッタ電極と、成膜中における基材フィルムの幅方向のプラズマの発光スペクトルを測定するプラズマ測定部とを有する成膜部を備え、
前記制御部は、前記測定部における幅方向の光学特性及び前記プラズマ測定部における発光スペクトルに基づいて、各ガスノズルから噴出する反応性ガスの流量及びターゲットに印加する電圧を制御する請求項１記載の薄膜形成装置。
【請求項３】
基材フィルムを長手方向に巻き出す巻出部と、
前記供給部と、ターゲットに電圧を印加するスパッタ電極と、成膜中における基材フィルムの幅方向のプラズマの発光スペクトルを測定するプラズマ測定部とを有する成膜部が基材フィルムの長手方向に複数配置された成膜ユニットと、
前記成膜ユニットにて薄膜が形成された基材フィルムを巻き取る巻取部とを備え、
前記測定部は、少なくとも前記成膜ユニットと前記巻取部との間に設置される請求項１又は２記載の薄膜形成装置。
【請求項４】
前記測定部は、基材フィルム上の薄膜に対して光を照射する投光部と、基材フィルム上の薄膜からの反射光を受光する受光部とを有する光学ヘッドと、基材フィルムを透過した光を吸収する光吸収面とを備え、前記光学ヘッドを基材フィルムの幅方向に移動させ、該基材フィルム上に形成された薄膜の幅方向の反射特性を測定する請求項１記載の薄膜形成装置。
【請求項５】
前記投光部と前記受光部とが同軸上に配置される請求項４記載の薄膜形成装置。
【請求項６】
前記投光部は、基材フィルム上の薄膜に対して斜め方向から光を照射し、
前記受光部は、前記斜め方向から照射された光の反射光を受光する請求項４記載の薄膜形成装置。
【請求項７】
前記光学ヘッドは、前記投光部から照射される光を偏光する偏光板を有する請求項６記載の薄膜形成装置。
【請求項８】
前記ガスノズルは、反応性ガスとキャリアガスとを混合して噴出する請求項１記載の薄膜形成装置。
【請求項９】
前記ガスノズルは、複数の開口と、内部に反応性ガス用のガス管とキャリアガス用のガス管と混合室とを備え、混合室で反応性ガスとキャリアガスとを混合し、複数の開口から混合ガスを噴出する請求項８記載の薄膜形成装置。
【請求項１０】
前記反応性ガス用のガス管は、ガスを導入する連結部と、連結部から管の開口が等間隔となるようにトーナメント状に分岐された配管とを備え、
前記制御部は、前記連結部にマスフローコントローラを介してガスを導入し、各ガスノズルから噴出するガスの流量を制御する請求項９記載の薄膜形成装置。
【請求項１１】
基材フィルムが長手方向に連続的に供給され、該基材フィルム上に形成された薄膜の幅方向の光学特性を測定装置にて測定する測定工程と、
前記測定装置における幅方向の光学特性に基づいて、基材フィルムの幅方向に複数設けられた各ガスノズルから噴出する反応性ガスの流量を制御し、薄膜を形成する成膜工程と
を有する薄膜形成方法。
【請求項１２】
前記測定工程では、成膜中における基材フィルムの幅方向のプラズマの発光スペクトルを測定し、
前記成膜工程では、前記幅方向の光学特性及び前記幅方向のプラズマの発光スペクトルに基づいて、各ガスノズルから噴出する反応性ガスの流量及びターゲットに印加する電圧を制御する請求項１１記載の薄膜形成方法。
【請求項１３】
前記請求項１〜１０のいずれかに記載の薄膜形成装置を用いて、多層の光学膜を製造する光学膜の製造方法において、
基材フィルムを長手方向に第１の速度で連続的に供給し、各層について単層の薄膜を形成し、基材フィルムの幅方向の光学厚み分布を所定範囲に調整する調整工程と、
基材フィルムを長手方向に第１の速度よりも速い第２の速度で連続的に供給し、多層の薄膜を形成する光学膜形成工程と
を有する光学膜の製造方法。
【請求項１４】
前記調整工程では、各層について単層の幅方向の反射スペクトルのピーク波長又はボトム波長が±１５ｎｍ以内となるように調整することにより、基材フィルムの幅方向の光学厚み分布を所定範囲に調整する請求項１３記載の光学膜の製造方法。
【発明の詳細な説明】
【技術分野】
【０００１】
本発明は、スパッタリングにより薄膜を形成する薄膜形成装置及び薄膜形成装置に関する。
【背景技術】
【０００２】
従来、ベースフィルムをキャンロールに巻付けながら走行させ、スパッタリングによってベースフィルム表面に薄膜を形成することが行われている（例えば、特許文献１、２参照）。例えば、反射防止膜を作製する場合、ＳｉＯ２、ＭｇＦ等の低屈折材料と、Ｎｂ２Ｏ５、ＴｉＯ２等の高屈折材料とを複数層形成し、各層の膜厚を調整しながら、全体として予め光学設計された薄膜構成となるように光学膜を連続的にベースフィルムに成膜する。
【先行技術文献】
【特許文献】
【０００３】
【特許文献１】特開２０００−０８０１８５号公報
【特許文献２】特開２００７−２２４３２２号公報
【発明の概要】
【発明が解決しようとする課題】
【０００４】
しかしながら、近年のベースフィルム幅の増加に伴い、各層の成膜において幅方向の成膜厚み誤差を許容範囲内にすることが困難となっている。
【０００５】
本発明は、このような従来の実情に鑑みて提案されたものであり、幅方向に均一な厚みの薄膜を形成することができる薄膜形成装置及び薄膜形成方法を提供する。
【課題を解決するための手段】
【０００６】
前述の目的を達成するために、本発明に係る薄膜形成装置は、基材フィルムが長手方向に連続的に供給され、該基材フィルム上に形成された薄膜の幅方向の光学特性を測定する測定部と、基材フィルムの幅方向に複数のガスノズルが設けられ、ターゲット近傍に反応性ガスを供給する供給部と、前記測定部における幅方向の光学特性に基づいて、各ガスノズルから噴出する反応性ガスの流量を制御する制御部とを備えることを特徴としている。
【０００７】
また、本発明に係る薄膜形成方法は、基材フィルムが長手方向に連続的に供給され、該基材フィルム上に形成された薄膜の幅方向の光学特性を測定装置にて測定する測定工程と、前記測定装置における幅方向の光学特性に基づいて、基材フィルムの幅方向に複数設けられた各ガスノズルから噴出する反応性ガスの流量を制御し、薄膜を形成する成膜工程とを有することを特徴としている。
【０００８】
また、本発明に係る光学膜の製造方法は、前記薄膜形成装置を用いて、多層の光学膜を製造する光学膜の製造方法において、基材フィルムを長手方向に第１の速度で連続的に供給し、各層について単層の薄膜を形成し、ベースフィルムの幅方向の光学厚み分布を所定範囲に調整する調整工程と、基材フィルムを長手方向に第１の速度よりも速い第２の速度で連続的に供給し、多層の薄膜を形成する光学膜形成工程とを有する。
【発明の効果】
【０００９】
本発明によれば、基材フィルム上に形成された薄膜の幅方向の光学特性に基づいて、幅方向に設けられた各ガスノズルからの反応ガスの流量を制御するため、幅方向に均一な厚みの薄膜を形成することができる。
【図面の簡単な説明】
【００１０】
【図１】本発明の一実施の形態に係る薄膜形成装置の概略を示す斜視図である。
【図２】光学測定システムを示す図である。
【図３】光学ヘッドの一例を示す図である。
【図４】光学ヘッドの他例を示す図である。
【図５】スパッタ室の概略を示す断面図である。
【図６】防着板の斜視図である。
【図７】ガスノズルの分解斜視図である。
【図８】スパッタ室のガスの流量を制御する制御システムを示す図である。
【図９】本発明の一実施の形態に係る光学膜の製造方法を示すフローチャートである。
【図１０】実施例における反射防止膜の構成を示す断面図である。
【図１１】５層目のＳｉＯ２単層の幅方向のピーク波長を示すグラフである。
【図１２】２層目の膜厚と反射スペクトルとの関係を示すグラフである。
【図１３】２層目の膜厚と色相との関係を示すグラフである。
【図１４】２層目の膜厚とＹ値との関係を示すグラフである。
【図１５】３層目の膜厚と反射スペクトルとの関係を示すグラフである。
【図１６】３層目の膜厚と色相との関係を示すグラフである。
【図１７】３層目の膜厚とＹ値との関係を示すグラフである。
【図１８】４層目の膜厚と反射スペクトルとの関係を示すグラフである。
【図１９】４層目の膜厚と色相との関係を示すグラフである。
【図２０】４層目の膜厚とＹ値との関係を示すグラフである。
【図２１】５層目の膜厚と反射スペクトルとの関係を示すグラフである。
【図２２】５層目の膜厚と色相との関係を示すグラフである。
【図２３】５層目の膜厚とＹ値との関係を示すグラフである。
【発明を実施するための形態】
【００１１】
以下、本発明の実施の形態について、図面を参照しながら下記順序にて詳細に説明する。
１．  薄膜形成装置
１．１  薄膜形成装置の全体概要
１．２  光学特性の測定部
１．３  スパッタ室
１．４  反応性ガスの供給部
１．５  スパッタ室の制御
２．薄膜形成方法
３．光学膜の製造方法
４．実施例
【００１２】
＜１．薄膜形成装置＞
本発明の実施の形態に係る薄膜形成装置は、基材フィルムが長手方向に連続的に供給され、基材フィルム上に形成された薄膜の幅方向の光学特性を測定する測定部と、基材フィルムの幅方向に複数のガスノズルが設けられ、ターゲット近傍に反応性ガスを供給する供給部と、測定部における幅方向の光学特性に基づいて、各ガスノズルから噴出する反応性ガスの流量を制御する制御部とを備え、長手方向及び幅方向に均一な厚みの薄膜を形成可能としたものである。
【００１３】
また、具体的な構成として、供給部と、ターゲットに電圧を印加するスパッタ電極と、成膜中における基材フィルムの幅方向のプラズマの発光スペクトルを測定するプラズマ測定部とを有する成膜部を備えることが好ましい。これにより、制御部は、測定部における幅方向の光学特性及びプラズマ測定部における発光スペクトルに基づいて、各ガスノズルから噴出する反応性ガスの流量及びターゲットに印加する電圧を制御することができ、幅方向により均一な厚みの薄膜を形成することが可能となる。
【００１４】
また、具体的な構成として、基材フィルムを長手方向に巻き出す巻出部と、成膜部が基材フィルムの長手方向に複数配置された成膜ユニットと、成膜ユニットにて薄膜が形成された基材フィルムを巻き取る巻取部とを備えることが好ましい。これにより、基材フィルムの巻き出しから巻き取りまでに、多層の薄膜を形成することができる。また、測定部は、成膜部の後にそれぞれ設置されることが好ましいが、少なくとも最後の成膜部の後、すなわち成膜ユニットと巻取部との間に設置されることが好ましい。これにより、単層の薄膜又は多層の薄膜の両者の光学特性を測定することができる。
【００１５】
以下、薄膜形成装置の具体的な構成について詳細に説明する。具体例として示す薄膜形成装置は、基材フィルムであるベースフィルムをキャンロールに巻付けながら走行させ、スパッタリングによってベースフィルム表面に薄膜を形成するものである。
【００１６】
＜１．１  薄膜形成装置の全体概要＞
図１は、本発明の一実施の形態に係る薄膜形成装置の概略を示す斜視図である。この薄膜形成装置は、巻出部である巻出ロール１１からベースフィルム１を供給し、薄膜が形成されたベースフィルム１を巻取部である巻取ロール１２によって巻き取る。また、真空チャンバー内に成膜ユニットである第１の成膜室ユニット及び第２の成膜室ユニットを備える。真空チャンバーは、空気の排出を行う真空ポンプと接続され、所定の真空度に調整可能である。
【００１７】
第１の成膜室ユニット及び第２の成膜室ユニットは、それぞれ第１のキャンロール２１及び第２のキャンロール２２を備え、キャンロール２１、２２の外周面に対向するように成膜部であるスパッタ室ＳＰ１〜１０を複数固定する。各スパッタ室ＳＰ１〜１０には、後述するように、電極上に所定のターゲットが取り付けられるとともに、ベースフィルム１の幅方向に複数のガスノズルを有する供給部が設けられる。
【００１８】
また、薄膜形成装置は、第１の成膜室ユニットと第２の成膜室ユニットとの間、すなわちスパッタ室ＳＰ５による成膜後に、光学特性を測定する測定部である光学モニター３１を備える。これにより、第１の成膜室ユニット後の中間品の成膜を制御することができるとともに、後述する単層による調整時の調整時間を削減することができる。また、第２の成膜室ユニットの後、すなわちスパッタ室ＳＰ１０による成膜後に光学特性を測定する測定部である光学モニター３２を備える。これにより、第２の成膜室ユニット後の最終品の成膜の品質を確認することができる。
【００１９】
光学モニター３１、３２は、後述するように、幅方向にスキャン可能な光学ヘッドにより、ベースフィルム１上に形成された薄膜の幅方向の光学特性を測定する。この光学モニター３１、３２により、例えば、光学特性として反射率のピーク波長を測定し、光学厚みに換算することにより、幅方向の光学厚み分布を得ることができる。
【００２０】
このような構成からなる薄膜形成装置は、巻出ロール１１からベースフィルム１を繰出し、第１のキャンロール２１及び第２のキャンロール２２の搬送時にベースフィルム１上に薄膜を形成し、巻取ロール１２によって巻取ることにより、多層の薄膜を得ることができる。ここで、光学モニター３１、３２によって、ベースフィルム１上に形成された薄膜の幅方向の光学特性を測定し、光学特性に基づいて、幅方向に設けられた各ガスノズルからの反応性ガスの流量を制御することにより、長手方向及び幅方向に均一な厚みの薄膜を形成することができる。
【００２１】
＜１．２  光学特性の測定部＞
次に、光学モニター３１、３２にて光学特性を測定する光学測定システムについて説明する。図２は、光学測定システムを示す図である。光学測定システムは、光学ヘッド３３１を有する光学測定部３３と、光学ヘッド３３１をベースフィルムの幅方向に移動させる駆動部３４と、光学ヘッド３３１に光を供給する光源３５と、光学ヘッド３３１で受光した光のスペクトルを測定する分光器３６と、所望のスペクトルの測定結果を出力する測定制御部３７とを備える。
【００２２】
光学測定部３３は、ベースフィルム上の薄膜に対して光を照射する投光部と、基材フィルム上の薄膜からの反射光を受光する受光部とを有する光学ヘッド３３１と、ベースフィルムを透過した光を吸収する光吸収面を有する測定ロール３３５とを備える。光学ヘッド３３１をベースフィルムの幅方向に移動させることにより、ベースフィルム上に形成された薄膜の幅方向について、反射率、反射色相、反射スペクトルのピーク波長・ボトム波長等の反射特性を測定することができる。
【００２３】
具体的な構成として、光学ヘッド３３１には、カム従動子３３２がトラバースカム３３３のカム溝に噛合走行するように取り付けられる。トラバースカム３３３は、駆動部３４に連接され、螺旋状又は反転螺旋状のカム溝が長手方向の表面に刻設される。また、カム従動子３３２の安定走行を図るためにガイドレール３３４が設けられる。そして、トラバースカム３３３が一定間隔で反転する回転運動又は一方向の回転運動によって、トラバースカム３３３上をカム従動子３３２が往復運動し、カム従動子３３２に取り付けた光学ヘッド３３１がガイドレール３３４に沿って往復走行する。また、測定ロール３３５は、表面反射の低いいわゆるブラックロールであり、ベースフィルムを透過した光を吸収する。
【００２４】
駆動部３４は、光測定制御部３７に接続され、測定制御部３７からの命令により、光学ヘッド３３１をベースフィルムの幅方向の所定の位置に移動させる。光源３５は、光ファイバを介して光学ヘッド３３１へ光を導く。また、分光器３６は、光ファイバを介して光学ヘッド３３１から光を受光し、スペクトル等を測定する。測定制御部３７は、分光器３６におけるスペクトル等を演算処理し、反射率、反射色相、反射スペクトルのピーク波長・ボトム波長等の反射特性を出力する。また、光学ヘッド３３１をベースフィルムの幅方向の所定の位置に移動させ、所定位置の反射特性を得る。例えば、幅方向に５０ｍｍ間隔で２５点測定することにより、１３００ｍｍ幅のベースフィルムの反射特性を幅方向に測定することができる。
【００２５】
図３は、光学ヘッドの一例を示す図である。この光学ヘッドは、投光部と受光部とが同軸上に配置された同軸光学系３８である。この同軸光学系３８は、ＰＥＴ（polyethylene terephthalate）、ＴＡＣ（Tri Acetyl Cellulose）等の透明基材上にＡＲ（Anti−Reflection）膜が形成された単層基材に有効である。
【００２６】
また、図４は、光学ヘッドの他例を示す図である。この光学ヘッドは、ベースフィルム上の薄膜に対して斜め方向から光を照射する投光部３９と、斜め方向から照射された光の反射光を受光する受光部４０とを有する２軸光学系である。また、２軸光学系の光学ヘッドは、投光部３９から照射される光を偏光する偏光板３９ａを配置する。これにより、透明基材上に偏光膜、ＡＲ膜がこの順に形成された多層基材に対して偏光膜上のＡＲ膜特性のみを測定することができる。
【００２７】
＜１．３  スパッタ室＞
次に、キャンロール２１、２２の外周面に対向するように固定されたスパッタ室について説明する。スパッタ室で用いられるスパッタ法としては、マグネトロンスパッタ法、直流グロー放電や高周波によって発生させたプラズマを利用するだけの２極スパッタ方式、熱陰極を付加する３極スパッタ方式などを用いることができる。
【００２８】
本実施の形態では、成膜速度の高速化の観点から、マグネトロンスパッタ法を用いることが好ましい。マグネトロンスパッタ法では、磁界がプラズマを閉じ込め、電界の影響下で移動する電子の経路長を増加させることによって、ガス原子−電子衝突の確率を増大させ、ターゲット付近に高密度プラズマを生成させ、成膜速度の高速化を可能にすることができる。
【００２９】
図５は、スパッタ室の概略を示す断面図である。このスパッタ室は、一対のターゲット４１ａ、４１ｂが設置可能であり、ターゲット表面に磁場を形成する磁場発生源４２ａ、４２ｂと、ターゲットに印加するためのスパッタ電極４３ａ、４３ｂと、ターゲット近傍にガスを供給する供給部４４ａ、４４ｂと、不要部分への膜の堆積を防止する防着板４５とを備える。
【００３０】
ターゲット４１ａ、４１ｂとしては、Ｓｉ、Ｎｂ、Ａｌ、Ｔｉ、Ｍｏ、ＩＴＯなど、薄膜の組成に応じて適宜選択される。
【００３１】
磁場発生源４２ａ、４２ｂは、永久磁石又は電磁石からなり、電場と磁場の直交するマグネトロン放電を利用可能とする。例えば、ターゲットのスパッタ面に平行に設けられた略長円形状の平板上に、長手方向にのびる中心線上に配置した中央磁石と、この中央磁石の周囲を囲うように環状（無端状）に配置した周辺磁石とが極性を変えて設置される。
【００３２】
スパッタ電極４３ａ、４３ｂは、それぞれ１対のカソード／アノードをベースフィルムの幅と略同程度の長さで配置される。そして、公知の構造により、ターゲットに負の直流電圧又は高周波電圧が印加可能となっている。
【００３３】
供給部４４ａ、４４ｂは、ターゲットの長手方向、すなわちベースフィルムの幅方向に複数のガスノズルが設けられ、反応性ガスを所定の流量で導入する。反応性ガスとしては、薄膜の組成に応じて適宜選択され、酸素、窒素、炭素、水素、またはこれらの混合ガスなどが用いられる。
【００３４】
防着板４５は、キャンロール上のベースフィルムとターゲットとの間に配置され、例えば一対のターゲット４１ａ、４１ｂの幅方向の長さと、ベースフィルムの幅方向の長さとからなる長方形と略同一のサイズの窓を有する。防着板４５は、電気的にアノード／カソードからフロートしており、その材質は耐熱性を有していれば特に限定されるものではない。
【００３５】
図６は、図５に示す防着板の斜視図である。図５に示すように、防着板４５は、幅方向の側面及び長手方向の側面に開口４５ａ、４５ｂを有し、さらに窓の外側上面にも開口４５ｃを有する。防着板４５に開口部を設けることにより、ガスの排気面積が増加し、ガス流量の制御性を向上させることができる。
【００３６】
このような構成のスパッタ室によれば、１つの成膜室内に一対のターゲット４１ａ、４１ｂが設置可能であるため、成膜速度を向上させるとともに、緻密で、応力の強い膜を成膜することができる。
【００３７】
また、カソード、アノード間にスパッタを行うための電圧を印加する方法は、特に限定されるものではなく、２つのターゲット間に交流電圧を印加する方法、１つのターゲットに対してＤＣパルス電源を印加する方法、２つのターゲットに対し交互にＤＣパルス電源で電圧印加を行う所謂バイポーラ方式のＤＭＳ法などを利用することができる。例えば、一対のターゲット４１ａ、４１ｂに交流電圧が印加した場合、各ターゲット４１ａ、４１ｂがアノード電極、カソード電極に交互に切替わり、アノード電極及びカソード電極間にグロー放電を生じさせてプラズマ雰囲気が形成される。ここで、磁場発生源４２ａ、４２ｂで発生させた磁界がプラズマを閉じ込め、電界の影響下で移動する電子の経路長を増加させることによって、ガス原子−電子衝突の確率を増大させ、ターゲット付近に高密度プラズマが生成される。そして、プラズマ雰囲気中のイオンがカソード電極となった一方のターゲット４１ａ、４１ｂに向けて加速されて衝撃し、ターゲット原子が飛散されることにより、ベースフィルム表面に薄膜が形成される。
【００３８】
＜１．４  反応性ガスの供給部＞
次に、スパッタ室において、ターゲットの長手方向、すなわちベースフィルムの幅方向に複数のガスノズルを備える供給部４４ａ、４４ｂについて説明する。
【００３９】
図７は、ガスノズルの分解斜視図である。ガスノズル５０は、反応性ガスとキャリアガスとを混合して噴出する。具体的には、複数の開口５０ａと、内部に反応性ガス用のガス管５１とキャリアガス用のガス管５２とを備え、混合室５３で反応性ガスとキャリアガスとを混合し、複数の開口５０ａから混合ガスを噴出する。混合室５３は、ターゲットの長手方向、すなわちベースフィルムの幅方向に複数設置され、混合室５３毎、すなわちガスノズル毎に混合ガスの流量を制御可能となっている。
【００４０】
反応性ガスのガス管５１は、ガスを導入する連結部と、連結部から管の開口５１ａが等間隔となるようにトーナメント状に分岐された配管とを備え、マスフローコントローラ５５を介してガスを連結部から導入し、トーナメント状に分岐された配管を経由して複数の開口５１ａから均一にガスを放出する。また、キャリアガスのガス管５２の構造は、特に限定されないが、反応ガス同様であることが好ましい。混合室５３では、複数の開口５１ａから放出された反応性ガスと、別配管の複数の開口５２ａから放出されたキャリアガスとが混合され、複数の開口５０ａから混合ガスが均一に噴出される。
【００４１】
このような構成からなるガスノズル５０によれば、ガス管５１、５２の複数の開口５１ａ、５２aから均等な流量でガスを噴出させることができるとともに、混合室５３で反応性ガス及びキャリアガスを均一に混合することができ、各開口５０ａから均等な流量で混合ガスを噴出させることができる。また、ガス管５１の連結部にマスフローコントローラを介してガスが導入されるため、ターゲットの長手方向、すなわちベースフィルムの幅方向に設置された各ガスノズルからのガスの流量を制御することができる。
【００４２】
＜１．５  スパッタ室の制御＞
図８は、スパッタ室のガスの流量を制御する制御システムを示す図である。この制御システムは、複数のガスノズルを有する供給部４４ａ、４４ｂと、各ガスノズルに導入するガスの質量流量を制御するマスフローコントローラ５５と、プラズマの発光スペクトルを測定するプラズマ測定部であるプラズマ発光モニター５６と、マスフローコントローラ５５におけるガスの流量やスパッタ電極に印加する電圧を制御するコントローラ５７とを備える。
【００４３】
供給部４４ａ、４４ｂは、前述のようにノズル幅全域で均等な流量でガスを噴出させるための所謂トーナメント構造を有するガスノズルを、ターゲットの長手方向、すなわちベースフィルムの幅方向にガスノズルの開口が等間隔となるように配置している。ガスノズルをベースフィルムの幅方向に配置する数は、後述するプラズマの発光スペクトルを測定する測定窓の数以上であることが好ましい。また、ターゲットを挟んで対称の位置にあるガスノズルは、同一のマスフローコントローラ５５から出力されたガスを導入することが好ましい。
【００４４】
マスフローコントローラ５５は、各ガスノズルに導入するガスの質量流量を計測し、流量を制御する。マスフローコントローラ５５から出力された反応性ガスは、ガス管５１の連結部に導入され、ガスノズルのノズル幅全域で均等な流量で噴出される。
【００４５】
プラズマ発光モニター５６は、成膜中におけるベースフィルムの幅方向のプラズマの発光スペクトルを測定する。スパッタ室には、スパッタの長手方向、すなわちベースフィルムの幅方向に透明な測定窓が複数設けられており、この測定窓からターゲットと対向するベースフィルムとの中間位置に光を導入し、成膜中に発生するプラズマの発光スペクトルの分光強度を測定する。
【００４６】
コントローラ５７は、幅方向の光学特性及び幅方向のプラズマの発光スペクトルに基づいて、各ガスノズルから噴出する反応性ガスの流量及びターゲットに印加する電圧を制御する。例えばターゲットとしてＳｉを用い、反応性ガスとしてＯ２を用い、ＳｉＯ２を成膜する場合、ＳｉＯ２の幅方向の光学特性に基づく膜厚分布、及びプラズマ発光のＳｉＯ２の主スペクトルの強度に基づいて、Ｏ２ガスの流量及びＳｉターゲットに印加する電圧を制御する。また、例えばターゲットとしてＮｂを用い、反応性ガスとしてＯ２を用い、Ｎｂ２Ｏ５を成膜する場合、Ｎｂ２Ｏ５の幅方向の光学特性に基づく膜厚分布、及びプラズマ発光のＮｂ２Ｏ５の主スペクトルの強度に基づいて、Ｏ２ガスの流量及びＮｂターゲットに印加する電圧を制御する。
【００４７】
このような構成からなる制御システムは、ベースフィルムの幅方向に薄膜の光学特性を測定するポイント及びプラズマの発光スペクトルを測定するポイントを複数有するとともに、膜厚を補正する手段としてベースフィルムの幅方向に反応性ガスの流量を制御可能なガスノズルを複数有しているため、幅方向に均一な厚みの薄膜を形成することができる。
【００４８】
＜２．薄膜形成方法＞
次に、前述した薄膜形成装置を用いた薄膜形成方法について説明する。
【００４９】
本発明の実施の形態に係る薄膜形成方法は、基材フィルムが長手方向に連続的に供給され、基材フィルム上に形成された薄膜の幅方向の光学特性を測定装置にて測定する測定工程と、測定装置における幅方向の光学特性に基づいて、基材フィルムの幅方向に複数設けられた各ガスノズルから噴出する反応性ガスの流量を制御し、薄膜を形成する成膜工程とを有する。これにより、幅方向に均一な厚みの薄膜を形成することができる。
【００５０】
ここで、測定工程では、成膜中における基材フィルムの幅方向のプラズマの発光スペクトルを測定し、成膜工程では、幅方向の光学特性及び幅方向のプラズマの発光スペクトルに基づいて、各ガスノズルから噴出する反応性ガスの流量及びターゲットに印加する電圧を制御することが好ましい。これにより、幅方向の光学厚みが±３％以下の誤差で幅広、長尺の光学膜の形成が可能となる。
【００５１】
＜３．光学膜の製造方法＞
次に、前述した薄膜形成装置を用いて、多層の光学膜を製造する光学膜の製造方法について説明する。
【００５２】
図９は、本発明の一実施の形態に係る光学膜の製造方法を示すフローチャートである。本発明の実施の形態に係る光学膜の製造方法は、基材フィルムを長手方向に第１の速度で連続的に供給し、各層について単層の薄膜を形成し、基材フィルムの幅方向の光学厚み分布を所定範囲に調整する調整工程Ｓ１と、基材フィルムを長手方向に第１の速度よりも速い第２の速度で連続的に供給し、多層の薄膜を形成する光学膜形成工程Ｓ２とを有する。
【００５３】
目標となる各層の膜厚（光学厚み）は、事前に光学シミュレーションにより求める。例えば反射防止膜を偏光板上に成膜する場合、１層目のＳｉＯｘを５ｎｍ、２層目のＮｂ２Ｏ５を２０ｎｍ、３層目のＳｉＯ２を３５ｎｍ、４層目のＮｂ２Ｏ５を３５ｎｍ、５層目のＳｉＯ２を１００ｎｍと設定することにより、反射防止膜として機能させることができる。
【００５４】
前述した薄膜形成装置を用いて、偏光フィルム上に多層の薄膜からなる反射防止膜を形成する具体的な方法は、以下の通りである。
（イ）所定のスパッタ室を通電して、調整用の基材フィルム上に、多層の薄膜からなる反射防止膜のうち任意の単層の薄膜を目標とする厚みより厚く形成する工程
（ロ）単層の薄膜の反射特性を測定し、反射スペクトルのピーク値（又は、ボトム値）が、所望の範囲に該当することを確認する工程
（ハ）任意の他の層について、上記（イ）（ロ）を繰り返す工程
（ニ）上記の（イ）〜(ハ)で使用される所定のスパッタ室を全て通電し、調整用の基材フィルム上に多層の薄膜からなる反射防止膜を形成する工程
（ホ）前記反射防止膜の反射特性を測定し、反射スペクトルのピーク値及び色相が所望の範囲に該当することを確認する工程
（へ）該当しない場合、該当するスパッタ室のガスの流量、スパッタ電圧を調整する工程
（ト）調整用の基材フィルムを、偏光板フィルムに切り替り変え、本成膜を行う工程
【００５５】
工程（イ）〜（ハ）において、フィルム速度を低下させて成膜厚さを大きくして幅方向の光学厚み分布を調整することにより、工程（ニ）においては工程（イ）より速いフィルム速度で多層の反射防止膜を成膜した際の幅方向の光学厚み分布を均一にすることができる。
【００５６】
また、工程（ロ）において、反射スペクトルのピーク波長又はボトム波長が４５０ｎｍ以上６５０ｎｍ以下の範囲になるようにフィルム速度を設定することが好ましい。また、各層について単層の幅方向の反射スペクトルのピーク波長又はボトム波長が±１５ｎｍ以内となるようにガスの流量、スパッタ電圧等を調整することが好ましい。このような範囲に反射特性を調整することにより、所望のスペクトルがベースフィルムの幅方向に均一に得られる反射防止膜を形成することができる。
【実施例】
【００５７】
＜４．実施例＞
以下、本発明の実施例について説明する。本実施例では、光学膜として反射防止膜を偏光板上に成膜した。なお、本発明は、以下の実施例に限定されるものではない。
【００５８】
反射防止膜の各層の膜厚（光学厚み）は、光学シミュレーションにより求め、１層目のＳｉＯｘを５ｎｍ、２層目のＮｂ２Ｏ５を２０ｎｍ、３層目のＳｉＯ２を３５ｎｍ、４層目のＮｂ２Ｏ５を３５ｎｍ、５層目のＳｉＯ２を１００ｎｍと設定した。
【００５９】
図１０は、実施例における反射防止膜の構成を示す断面図である。この反射防止膜は、図１に示す薄膜形成装置において、１層目のＳｉＯｘをスパッタ室ＳＰ１、２層目のＮｂ２Ｏ５をスパッタ室ＳＰ２、３層目のＳｉＯ２をスパッタ室ＳＰ３、ＳＰ４、４層目のＮｂ２Ｏ５をスパッタ室ＳＰ５、ＳＰ６、５層目のＳｉＯ２をスパッタ室ＳＰ７〜ＳＰ１０で成膜した。また、ベースフィルムは１３００ｍｍの幅のものを用いた。
【００６０】
先ず、表１に示すように、各層のフィルム速度を設定し、単層の薄膜を目標とする厚みより厚く形成した。そして、光学モニター３１、３２を用いて、単層の薄膜の反射特性を測定し、幅方向の反射スペクトルのピーク値（又は、ボトム値）が、特定波長の範囲になるまで反応性ガスの流量やスパッタに印加する電圧を調整した。
【００６１】
【表１】
2014034701.tif 000003
【００６２】
図１１は、５層目のＳｉＯ２単層の幅方向のピーク波長を示すグラフである。このグラフは、１３００ｍｍ幅のベースフィルムについてピーク波長を等間隔に２５点測定したものである。
【００６３】
次に、スパッタ室ＳＰ１〜ＳＰ１０を全て通電し、フィルム速度を１．８ｍ／ｍｉｎとし、調整用のベースフィルム上に複数層からなる反射防止層を形成した。そして、光学モニター３１、３２を用いて複数層からなる反射防止膜の反射特性を測定し、反射スペクトルのピーク値及び色相が所望の範囲に該当するように調整した。
【００６４】
図１２〜図２３は、シミュレーションによる反射防止膜の各層の膜厚変動と色相変動との相関を示すグラフである。ここで、図１２〜図１４は、それぞれ２層目の膜厚と反射スペクトルとの関係、膜厚と色相との関係及び膜厚とＹ値との関係を示すグラフである。また、図１５〜図１７は、それぞれ３層目の膜厚と反射スペクトルとの関係、膜厚と色相との関係及び膜厚とＹ値との関係を示すグラフである。図１８〜図２０は、それぞれ４層目の膜厚と反射スペクトルとの関係、膜厚と色相との関係及び膜厚とＹ値との関係を示すグラフである。また、図２１〜図２３は、それぞれ５層目の膜厚と反射スペクトルとの関係、膜厚と色相との関係及び膜厚とＹ値との関係を示すグラフである。
【００６５】
図１２〜図２３に示すシミュレーション結果に基づいて、スパッタ室ＳＰ１〜ＳＰ１０を調整した後、調整用の基材フィルムを、偏光板フィルムに切り替り変え、本成膜を行った。例えば、幅方向の所定位置において、本成膜のスペクトルと所望（best）のスペクトルとの差があった場合、図１２〜図２３のシミュレーション結果を活用して、放電条件を微調整した。具体的には、bestのペクトルとの乖離がある波長に対応したカソードの所定位置の反応ガス流量を調整した。反応ガス流量の調整はシミュレーションを参考にして増減量を推定し、変更した結果のスペクトルを光学モニター３２で確認し、Bestのスペクトルに近似するまで、この調整を繰り返した。その結果、所望の反射防止膜のスペクトルが１１００ｍｍ幅で得ることができた。
【００６６】
以上より、各層の反射スペクトルのピーク波長を幅方向で±１５ｎｍの範囲に調整することにより、幅方向に均一な厚みの光学膜を形成することができることが分かった。また、前述した単層膜の調整及び多層膜の調整により、２時間以内で所望のスペクトルでの本成膜の開始が可能となった。
【符号の説明】
【００６７】
１  ベースフィルム、１１  巻出ロール、１２  巻取ロール、２１  第１のキャンロール、２２  第２のキャンロール、３１  光学モニター、３２  光学モニター、４１  ターゲット、４２  磁場発生源、４３  スパッタ電極、４４  供給部、４５  防着板、５０  ガスノズル、５１  反応性ガス用のガス管、５２  キャリアガス用のガス管、５５  マスフローコントローラ、５６  プラズマ発光モニター、５７  コントローラ
【図１】
2014034701.tif 000004
【図２】
2014034701.tif 000005
【図３】
2014034701.tif 000006
【図４】
2014034701.tif 000007
【図５】
2014034701.tif 000008
【図６】
2014034701.tif 000009
【図７】
2014034701.tif 000010
【図８】
2014034701.tif 000011
【図９】
2014034701.tif 000012
【図１０】
2014034701.tif 000013
【図１１】
2014034701.tif 000014
【図１２】
2014034701.tif 000015
【図１３】
2014034701.tif 000016
【図１４】
2014034701.tif 000017
【図１５】
2014034701.tif 000018
【図１６】
2014034701.tif 000019
【図１７】
2014034701.tif 000020
【図１８】
2014034701.tif 000021
【図１９】
2014034701.tif 000022
【図２０】
2014034701.tif 000023
【図２１】
2014034701.tif 000024
【図２２】
2014034701.tif 000025
【図２３】
2014034701.tif 000026